(57)【要約】      （修正有）【課題】摺動により発生する摺動面の局部的な温度上昇を抑制する熱電変換用摺動部材及び熱電変換摺動装置を提供する。【解決手段】熱電変換用摺動部材２に、青銅系マトリックスにＣｕ−Ｓ系硫化物を分散させた銅合金の摺動面２ａを設ける。この摺動面２ａにおいて熱と電気とを変換可能に構成する。摺動により発生する摺動面２の局部的な温度上昇を熱電変換によって電力として取り出す。逆に電力を加えて吸熱することで摺動面における温度上昇が効果的に抑制される。【選択図】図１
2016181590.tif 000002
【特許請求の範囲】
【請求項１】
青銅系マトリックスにＣｕ−Ｓ系硫化物を分散させた銅合金の摺動面を有し、該摺動面において熱と電気とを変換可能に構成されている
ことを特徴とする熱電変換用摺動部材。
【請求項２】
請求項１に記載の熱電変換用摺動部材において、
上記摺動面は、Ｃｕ，Ｓｎ，Ｓを含む合金粉末を焼結した焼結体である
ことを特徴とする熱電変換用摺動部材。
【請求項３】
請求項１又は２に記載の熱電変換用摺動部材において、
上記摺動面は、
鉄を０．３質量％以上１０．０質量％以下、
スズを３．０質量％以上１６．０質量％以下、
硫黄を０．３質量％以上１５．０質量％以下含有し、
残分が銅と不可避的不純物である
ことを特徴とする熱電変換用摺動部材。
【請求項４】
請求項１から３のいずれか１つに記載の熱電変換用摺動部材を鋼材の内面に上記摺動面となる銅合金層を設けたものとし、該鋼材と上記摺動面又は該摺動面に摺接する部材とに電極がそれぞれ取り付けられている
ことを特徴とする熱電変換用摺動装置。
【請求項５】
請求項４に記載の熱電変換用摺動装置において、
上記熱電変換用摺動部材は、ｎ型半導体であり、
上記摺動面又は該摺動面に摺接する部材に負極が接続され、
上記鋼材に正極が接続されている
ことを特徴とする熱電変換用摺動装置。
【発明の詳細な説明】
【技術分野】
【０００１】
本発明は、銅合金を用いた滑り軸受に用いられる摺動部材に関し、特に熱電変換用摺動部材及びそれを用いた熱電変換摺動装置に関する。
【背景技術】
【０００２】
従来より、銅合金は、滑り軸受として摺動部材に広く用いられている。例えば、特許文献１のように、鉛を主な成分として含まない、スズと共に硫化物を含む摺動用銅合金が知られている。
【０００３】
一方で、固体素子を用いて熱エネルギーと電気エネルギーとを相互に変換する、熱電変換技術が注目されている。熱電変換は、熱と電気とを直接変換する方法であり、発電と冷却という二つの利用方法がある。材料に温度差が与えられると、その両端から起電力が発生する。これをゼーベック効果という。このゼーベック効果が顕著な材料に電流を流すと、電流の入口と出口とで熱吸収や発熱が生じる。これをペルチェ効果という。
【０００４】
例えば、特許文献２のようなＣｕ−Ｆｅ−Ｓｎ−Ｓ系化合物が用いられており、この化合物は、ゼーベック係数が正のｐ型半導体とされている。ゼーベック係数は、熱電変換材料としての性質を表すものであり、この絶対値が大きいほど変換性能が高いことが知られている。ゼーベック係数α（Ｖ／Ｋ）は、生じる電位差をΔＶ（Ｖ）とし、温度差をΔＴ（Ｋ）とすると、α＝ΔＶ／ΔＴとなる。
【０００５】
そして、特許文献３のようにゼーベック素子等の熱電素子を熱伝導良好な金属によって形成されたヒートシンクによって挟持した発電部を有する転がり軸受装置が知られている。この熱電素子の起電力により、潤滑油を自己供給するようにしている。
【先行技術文献】
【特許文献】
【０００６】
【特許文献１】特許第４６５８２６９号公報
【特許文献２】特表２０１１−０１６２８３号公報
【特許文献３】特開２０１３−１４８１４８号公報
【発明の概要】
【発明が解決しようとする課題】
【０００７】
一方、従来より、滑り軸受は、シャフト等の相手材と摺動する箇所に用いられるものであるため、低摩擦係数のものを用いたとしても、摩擦熱が発生することは避けられない。この摩擦熱によって滑り軸受や相手材が高温になりすぎると、様々な不具合が発生する可能性がある。
【０００８】
このため、一定以上の温度にならないように、潤滑油を供給したり、外気による冷却に頼る場合が多く、このことが設計上の制約となっていた。
【０００９】
本発明は、かかる点に鑑みてなされたものであり、その目的とするところは、摺動により発生する摺動面の局部的な温度上昇を抑制することにある。
【課題を解決するための手段】
【００１０】
上記の目的を達成するために、この発明では、摺動面において熱と電気とを変換可能にした。
【００１１】
具体的には、第１の発明では、青銅系マトリックスにＣｕ−Ｓ系硫化物を分散させた銅合金の摺動面を有し、該摺動面において熱と電気とを変換可能に構成されている。
【００１２】
上記の構成によると、摺動により発生する摺動面の局部的な温度上昇を熱電変換によって電力として取り出すことが可能である。逆に電力を加えて吸熱することで摺動面における温度上昇が効果的に抑制される。
【００１３】
第２の発明では、第１の発明において、
上記摺動面は、Ｃｕ，Ｓｎ，Ｓを含む合金粉末を焼結した焼結体である。
【００１４】
上記の構成によると、熱電変換な可能な摺動面が適切に作製される。
【００１５】
第３の発明では、第１又は第２の発明において、
鉄を０．３質量％以上１０．０質量％以下、
スズを３．０質量％以上１６．０質量％以下、
硫黄を０．３質量％以上１５．０質量％以下含有し、
残分が銅と不可避的不純物である。
【００１６】
第４の発明の熱電変換用摺動装置は、第１から第３のいずれか１つの発明の熱電変換用摺動部材を鋼材の内面に上記摺動面となる銅合金層を設けたものとし、該鋼材と上記摺動面又は該摺動面に摺接する部材とに電極がそれぞれ取り付けられている。
【００１７】
上記の構成によると、ゼーベック効果により、摩擦熱のエネルギーの一部を電気に変換して有効利用が可能となる。
【００１８】
一方の電極は、鋼材に接続されるが、他方の電極は、摺動面の近傍に直接接続してもよいし、摺動面に摺接するシャフトなどの部材に接続してもよい。逆にペルチェ効果を利用して摺動面に電気を流して吸熱させることもできる。
【００１９】
第５の発明では、第４の発明において、
上記熱電変換用摺動部材は、ｎ型半導体であり、
上記摺動面又は該摺動面に摺接する部材に負極が接続され、
上記鋼材に正極が接続されている。
【００２０】
上記の構成によると、電源の電圧を加えることで、ｎ型半導体である熱電変換用摺動部材のペルチェ効果により、摺動面が効果的に吸熱され、鋼材側で放熱される。摺動面の発熱部から吸熱し、鋼材側で放熱させることができるので、摺動面が局所的に高温になるのが抑制される。
【発明の効果】
【００２１】
以上説明したように、本発明によれば、青銅系マトリックスにＣｕ−Ｓ系硫化物を分散させて形成した銅合金の摺動面において熱と電気とを変換可能としたことにより、摺動により発生する摺動面の局部的な温度上昇を抑制することができる。
【図面の簡単な説明】
【００２２】
【図１】熱電変換用摺動部材を備えた熱電変換用摺動装置の概略を示す斜視図である。
【図２】実施例に係る組織写真を示す図である。
【図３】比較例に係る組織写真を示す図である。
【図４】各温度でのゼーベック係数を比較するグラフである。
【発明を実施するための形態】
【００２３】
以下、本発明の実施形態を図面に基づいて説明する。
【００２４】
図１は、本実施形態に係る熱電変換用摺動装置１を示す概略斜視図であり、この熱電変換用摺動装置１は、円筒状の熱電変換用摺動部材２が設けられている。
【００２５】
本発明の実施形態に係る熱電変換用摺動部材２は、内周側の銅合金の摺動面２ａと、外周側の鋼材２ｂとを有する。この摺動面２ａは、図２に後述する実施例Ａを示すように、青銅系マトリックス１０にＣｕ−Ｓ系硫化物を分散させた摺動面２ａにおいて、熱と電気とを変換可能に構成されている。本実施形態では、摺動面２ａは、Ｃｕ，Ｓｎ，Ｓ，Ｆｅを含む合金粉末を焼結した焼結体よりなる。黒点１１は、Ｃｕ−Ｆｅ−Ｓ系硫化物（Ｃｕ−Ｓ系硫化物に含む）よりなると推定される。
【００２６】
以下、この発明に係る熱電変換用摺動部材２について詳細に説明する。この熱電変換用摺動部材２は、スズ、鉄、硫黄を所定量含有し、残分が銅と不純物とからなる銅合金よりなる。
【００２７】
なお、この発明において規定するそれぞれの成分の質量混合比は、製造段階での原料の混合比ではなく、原料を溶融して得られた合金における成分の質量混合比である。
【００２８】
上記の元素成分を含む合金は、一般的な銅合金の製造方法で得ることができ、この銅合金からなる摺動部材は、一般的な鋳造法や粉末冶金法により製造することができるが、本実施形態では、特に焼結により形成されている。
【００２９】
この発明に係る銅合金を用いた摺動部材は、構成する銅合金が、鉛や二硫化モリブデンを含有する従来の銅合金と比べても十分な摺動特性、耐摩耗性を発揮するものとなる。このような摺動部材としては、例えば滑り軸受などが挙げられる。
【００３０】
次いで、本実施形態の熱電変換用摺動装置１について詳細に説明する。この熱電変換用摺動装置１は、熱電変換用摺動部材２を備え、この熱電変換用摺動部材２は、鋼材２ｂの内面に銅合金の摺動面２ａを焼結により形成することで、作製される。熱電変換用摺動部材２は、滑り軸受の役割を果たし、例えば、鋼製のシャフト４が挿入される。本実施形態の熱電変換用摺動部材２は、ｎ型半導体であり、熱電変換用摺動部材２に摺接するシャフト４に電源５の負極６が接続され、鋼材２ｂに電源５の正極７が接続されている。摺動面２ａに負極６を直接接続するようにしてもよい。また、摺動面２ａの温度を検出する温度センサを設けてもよい。
【００３１】
このように構成すれば、シャフト４を駆動中に摺動面２ａの温度が上昇してきたときに電源５の電圧を付加することにより、ｎ型半導体である熱電変換用摺動部材２のペルチェ効果により、摺動面２ａが効果的に吸熱され、鋼材２ｂ側で放熱される。摺動面２ａの発熱部から吸熱し、鋼材２ｂ側で放熱させることができるので、摺動面２ａが局所的に高温になるのが確実に抑制される。鋼材２ｂ側では、発熱しても大きな問題とならないようにしておけばよい。
【００３２】
なお、ペルチェ効果を利用するのではなく、ゼーベック効果により、摺動面２ａで発生した熱を電気に変換して有効利用するようにしてもよい。
【実施例】
【００３３】
この発明に係る熱電変換用摺動部材２について、具体的な実施例を挙げる。まず、用いる銅合金の組成について説明する。
【００３４】
（実施例Ａ）アトマイズ法を用いて作成したＳｎ７．８％、Ｓ５．７％、Ｆｅ４．６％、残分Ｃｕの組成の銅合金粉末を還元雰囲気の炉中で焼結した。図２に示すように、Ｃｕ−Ｆｅ−Ｓ系硫化物（Ｃｕ−Ｓ系硫化物）黒点１１が青銅系マトリックス１０に適度に分散したポーラス構造を有する。
【００３５】
（比較例Ｂ）アトマイズ法を用いて作製したＳｎ８．６％、残分Ｃｕの組成の銅合金粉末を還元雰囲気の炉中で焼結した。図３に示すように、硫化物を含まない組織となる（黒点は空孔）。
【００３６】
上記実施例Ａと比較例Ｂとを対象に各温度Ｔでゼーベック係数αを測定した結果を図４に示す。ＣｕとＳｎのみからなる比較例Ｂに比べ、硫黄物を含む実施例Ａは、ゼーベック係数の絶対値が大きいことがわかった。さらに温度Ｔが大きくなるほど、その絶対値が大きくなることから、発熱するほど、その性能が上昇することがわかった。
【００３７】
さらに、ゼーベック係数αが負の値となることから、本実施形態の熱電変換用摺動部材２は、ｎ型半導体であることがわかった。
【００３８】
このため、上記実施形態の熱電変換用摺動装置１のように、摺動面２ａ側に電源５の負極６を接続し、正極７を鋼材２ｂ側に接続して電圧を加えれば、摺動面２ａの熱が効果的に吸熱されることがわかった。
【００３９】
したがって、本実施形態に係る熱電変換用摺動部材２によると、青銅系マトリックス１０にＣｕ−Ｓ系硫化物を分散させて形成した銅合金の摺動面２ａにおいて熱と電気とを変換可能としたことにより、摺動により発生する摺動面２ａの局部的な温度上昇を抑制することができる。
【００４０】
なお、以上の実施形態は、本質的に好ましい例示であって、本発明、その適用物や用途の範囲を制限することを意図するものではない。
【００４１】
例えば、上記実施形態では、熱電変換用摺動部材２は、合金粉末を焼結した焼結体としているが、同様の成分で鋳造にて製造してもよい。
【符号の説明】
【００４２】
１      熱電変換用摺動装置
２      熱電変換用摺動部材
２ａ    摺動面
２ｂ      鋼材
４      シャフト
５      電源
６      負極
７      正極
１０      青銅系マトリックス
１１      黒点
【図１】
2016181590.tif 000003
【図４】
2016181590.tif 000004
【図２】
2016181590.tif 000005
【図３】
2016181590.tif 000006